Катализатор гидрокрекинга среднего дистиллята, содержащий базовый экструдат, имеющий высокий объём нанопор

1. Катализатор гидрокрекинга, содержащий:
3
базовый экструдат, содержащий по меньшей мере одно молекулярное сито, оксид алюминия и аморфный алюмосиликатный носитель, где базовый экструдат имеет объем нанопор в диапазоне от 6 до 11 нм, составляющий от 0,5 до 0,9 см/г; и
по меньшей мере один металл, выбранный из группы, состоящей из элементов группы 6 и групп 8-10 Периодической таблицы.
3
2. Катализатор гидрокрекинга по п. 1, где базовый экструдат формируют с использованием оксида алюминия, имеющего объем нанопор в диапазоне от 6 до 11 нм, составляющий от 0,1 до 0,3 см/г.
3
3. Катализатор гидрокрекинга по п. 2, где базовый экструдат формируют с использованием аморфного алюмосиликатного носителя, имеющего объем нанопор в диапазоне от 6 до 11 нм, составляющий от 0,6 до 0,9 см/г.
3
4. Катализатор гидрокрекинга по п. 1, где базовый экструдат формируют с использованием аморфного алюмосиликатного носителя, имеющего объем нанопор в диапазоне от 6 до 11 нм, составляющий от 0,6 до 0,9 см/г.
3
5. Катализатор гидрокрекинга по п. 1, где базовый экструдат имеет суммарный объем нанопор в диапазоне 2-50 нм, составляющий от 0,7 до 1,2 см/г.
3
6. Катализатор гидрокрекинга по п. 1, где базовый экструдат имеет плотность частиц от 0,7 до 0,9 см/г.
7. Способ гидрокрекинга углеводородсодержащего сырья, включающий в себя приведение сырья в контакт с катализатором гидрокрекинга в условиях гидрокрекинга с получением подвергнутого гидрокрекингу выходящего потока;
причем катализатор гидрокрекинга содержит:
3
базовый экструдат, содержащий по меньшей мере одно молекулярное сито, оксид алюминия и аморфный алюмосиликатный носитель, где базовый экструдат имеет объем нанопор в диапазоне от 6 до 11 нм, составляющий от 0,5 до 0,9 см/г; и
по меньшей мере один металл, выбранный из группы, состоящей из элементов группы 6 и групп 8-10 Периодической таблицы.
3
8. Способ по п. 7, где базовый экструдат формируют с использованием оксида алюминия, имеющего объем нанопор в диапазоне от 6 до 11 нм, составляющий от 0,1 до 0,3 см/г.
3
9. Способ по п. 8, где базовый экструдат формируют с использованием аморфного алюмосиликатного носителя, имеющего объем нанопор в диапазоне от 6 до 11 нм, составляющий от 0,6 до 0,9 см/г.
3
10. Способ по п. 7, где базовый экструдат формируют с использованием аморфного алюмосиликатного носителя, имеющего объем нанопор в диапазоне от 6 до 11 нм, составляющий от 0,6 до 0,9 см/г.
3
11. Способ по п. 7, где базовый экструдат имеет суммарный объем нанопор в диапазоне 2-50 нм, составляющий от 0,7 до 1,2 см/г.
3
12. Способ по п. 7, где базовый экструдат имеет плотность частиц от 0,7 до 0,9 см/г.
13. Катализатор гидрокрекинга, содержащий:
3
базовый экструдат, содержащий по меньшей мере одно молекулярное сито, оксид алюминия и аморфный алюмосиликатный носитель, где базовый экструдат имеет суммарный объем нанопор в диапазоне 2-50 нм, составляющий от 0,7 до 1,2 см/г; и
по меньшей мере один металл, выбранный из группы, состоящей из элементов группы 6 и групп 8-10 Периодической таблицы
3
3
14. Катализатор гидрокрекинга по п. 13, где базовый экструдат формируют с использованием оксида алюминия, имеющего объем нанопор в диапазоне от 6 до 11 нм, составляющий от 0,1 до 0,3 см/г, от 0,7 до 1,2 см/г.
3
15. Катализатор гидрокрекинга по п. 14, где базовый экструдат формируют с использованием аморфного алюмосиликатного носителя, имеющего объем нанопор в диапазоне от 6 до 11 нм, составляющий от 0,6 до 0,9 см/г.
3
16. Катализатор гидрокрекинга по п. 13, где базовый экструдат формируют с использованием аморфного алюмосиликатного носителя, имеющего объем нанопор в диапазоне от 6 до 11 нм, составляющий от 0,6 до 0,9 см/г.
3
17. Катализатор гидрокрекинга по п. 13, где базовый экструдат имеет объем нанопор в диапазоне от 6 до 11 нм, составляющий от 0,5 до 0,9 см/г.
3
18. Катализатор гидрокрекинга по п. 13, где базовый экструдат имеет плотность частиц от 0,7 до 0,9 см/г.
19. Способ гидрокрекинга углеводородсодержащего сырья, включающий в себя приведение сырья в контакт с катализатором гидрокрекинга в условиях гидрокрекинга с получением подвергнутого гидрокрекингу выходящего потока;
причем катализатор гидрокрекинга содержит:
3
базовый экструдат, содержащий по меньшей мере одно молекулярное сито, оксид алюминия и аморфный алюмосиликатный носитель, где базовый экструдат имеет суммарный объем нанопор в диапазоне 2-50 нм, составляющий от 0,7 до 1,2 см/г; и
по меньшей мере один металл, выбранный из группы, состоящей из элементов группы 6 и групп 8-10 Периодической таблицы.
3
3
20. Способ по п. 19, где базовый экструдат формируют с использованием оксида алюминия, имеющего объем нанопор в диапазоне от 6 до 11 нм, составляющий от 0,1 до 0,3 см/г, от 0,7 до 1,2 см/г.
3
21. Способ по п. 20, где базовый экструдат формируют с использованием аморфного алюмосиликатного носителя, имеющего объем нанопор в диапазоне от 6 до 11 нм, составляющий от 0,6 до 0,9 см/г.
3
22. Способ по п. 19, где базовый экструдат формируют с использованием аморфного алюмосиликатного носителя, имеющего объем нанопор в диапазоне от 6 до 11 нм, составляющий от 0,6 до 0,9 см/г.
3
23. Способ по п. 19, где базовый экструдат имеет объем нанопор в диапазоне от 6 до 11 нм, составляющий от 0,5 до 0,9 см/г.
3
24. Способ по п. 19, где базовый экструдат имеет плотность частиц от 0,7 до 0,9 см/г.
25. Катализатор гидрокрекинга, содержащий:
3
базовый экструдат, содержащий по меньшей мере одно молекулярное сито, оксид алюминия и аморфный алюмосиликатный носитель, причем базовый экструдат имеет плотность частиц от 0,7 до 0,9 см/г; и
по меньшей мере один металл, выбранный из группы, состоящей из элементов группы 6 и групп 8-10 Периодической таблицы.
3
26. Катализатор гидрокрекинга по п. 25, где базовый экструдат формируют с использованием оксида алюминия, имеющего объем нанопор в диапазоне от 6 до 11 нм, составляющий от 0,1 до 0,3 см/г.
3
27. Катализатор гидрокрекинга по п. 26, где базовый экструдат формируют с использованием аморфного алюмосиликатного носителя, имеющего объем нанопор в диапазоне от 6 до 11 нм, составляющий от 0,6 до 0,9 см/г.
3
28. Катализатор гидрокрекинга по п. 25, где базовый экструдат формируют с использованием аморфного алюмосиликатного носителя, имеющего объем нанопор в диапазоне от 6 до 11 нм, составляющий от 0,6 до 0,9 см/г.
3
29. Катализатор гидрокрекинга по п. 25, где базовый экструдат имеет объем нанопор в диапазоне от 6 до 11 нм, составляющий от 0,5 до 0,9 см/г.
3
30. Катализатор гидрокрекинга по п. 25, где базовый экструдат имеет суммарный объем нанопор в диапазоне 2-50 нм, составляющий от 0,7 до 1,2 см/г.
31. Способ гидрокрекинга углеводородсодержащего сырья, включающий в себя приведение сырья в контакт с катализатором гидрокрекинга в условиях гидрокрекинга с получением подвергнутого гидрокрекингу выходящего потока;
причем катализатор гидрокрекинга содержит:
3
базовый экструдат, содержащий по меньшей мере одно молекулярное сито, оксид алюминия и аморфный алюмосиликатный носитель, причем базовый экструдат имеет плотность частиц от 0,7 до 0,9 см/г; и
по меньшей мере один металл, выбранный из группы, состоящей из элементов группы 6 и групп 8-10 Периодической таблицы.
3
32. Способ по п. 31, где базовый экструдат формируют с использованием оксида алюминия, имеющего объем нанопор в диапазоне от 6 до 11 нм, составляющий от 0,1 до 0,3 см/г.
3
33. Способ по п. 32, где базовый экструдат формируют с использованием аморфного алюмосиликатного носителя, имеющего объем нанопор в диапазоне от 6 до 11 нм, составляющий от 0,6 до 0,9 см/г.
3
34. Способ по п. 31, где базовый экструдат формируют с использованием аморфного алюмосиликатного носителя, имеющего объем нанопор в диапазоне от 6 до 11 нм, составляющий от 0,6 до 0,9 см/г.
3
35. Способ по п. 31, где базовый экструдат имеет объем нанопор в диапазоне от 6 до 11 нм, составляющий от 0,5 до 0,9 см/г.
3
36. Способ по п. 31, где базовый экструдат имеет суммарный объем нанопор в диапазоне 2-50 нм, составляющий от 0,7 до 1,2 см/г.
37. Катализатор гидрокрекинга, содержащий:
3
базовый экструдат, содержащий по меньшей мере одно молекулярное сито, оксид алюминия и аморфный алюмосиликатный носитель, где базовый экструдат формируют с использованием аморфного алюмосиликатного носителя, имеющего объем нанопор в диапазоне от 6 до 11 нм, составляющий от 0,6 до 0,9 см/г; и
по меньшей мере один металл, выбранный из группы, состоящей из элементов группы 6 и групп 8-10 Периодической таблицы.
3
38. Катализатор гидрокрекинга по п. 37, где базовый экструдат формируют с использованием оксида алюминия, имеющего объем нанопор в диапазоне от 6 до 11 нм, составляющий от 0,1 до 0,3 см/г.
3
39. Катализатор гидрокрекинга по п. 37, где базовый экструдат имеет плотность частиц от 0,7 до 0,9 см/г.
3
40. Катализатор гидрокрекинга по п. 37, где базовый экструдат имеет объем нанопор в диапазоне от 6 до 11 нм, составляющий от 0,5 до 0,9 см/г.
3
41. Катализатор гидрокрекинга по п. 37, где базовый экструдат имеет суммарный объем нанопор в диапазоне 2-50 нм, составляющий от 0,7 до 1,2 см/г.
42. Способ гидрокрекинга углеводородсодержащего сырья, включающий в себя приведение сырья в контакт с катализатором гидрокрекинга в условиях гидрокрекинга с получением подвергнутого гидрокрекингу выходящего потока;
причем катализатор гидрокрекинга содержит:
3
базовый экструдат, содержащий по меньшей мере одно молекулярное сито, оксид алюминия и аморфный алюмосиликатный носитель, где базовый экструдат формируют с использованием аморфного алюмосиликатного носителя, имеющего объем нанопор в диапазоне от 6 до 11 нм, составляющий от 0,6 до 0,9 см/г; и
по меньшей мере один металл, выбранный из группы, состоящей из элементов группы 6 и групп 8-10 Периодической таблицы.
3
43. Способ по п. 42, где базовый экструдат формируют с использованием оксида алюминия, имеющего объем нанопор в диапазоне от 6 до 11 нм, составляющий от 0,1 до 0,3 см/г.
3
44. Способ по п. 42, где базовый экструдат имеет плотность частиц от 0,7 до 0,9 см/г.
3
45. Способ по п. 42, где базовый экструдат имеет объем нанопор в диапазоне от 6 до 11 нм, составляющий от 0,5 до 0,9 см/г.
3
46. Способ по п. 42, причем базовый экструдат имеет суммарный объем нанопор в диапазоне 2-50 нм, составляющий от 0,7 до 1,2 см/г.